(57)【要約】【課題】カーボンナノチューブに代表される微細炭素繊維を安定かつ均一に保持してなる複合コーティング皮膜およびその製造方法を得る。【解決手段】基材３上にコーティングされた少なくとも１層の下塗り塗膜層２に対し、ウェットオンウェットにて炭素繊維分散液をコーティングして少なくとも１層の炭素繊維含有塗膜層１を形成した後、乾燥・焼付けを行うことにより複合コーティング皮膜を形成する。【選択図】図１
2009172862.tif 000002
【特許請求の範囲】
【請求項１】
炭素繊維を含有する複合コーティング皮膜であって、基材上にコーティングされた少なくとも１層の下塗り塗膜層に対し、ウェットオンウェットにて炭素繊維分散液をコーティングして少なくとも１層の炭素繊維含有塗膜層を形成した後、乾燥・焼付けを行うことにより形成されたことを特徴とする複合コーティング皮膜。
【請求項２】
炭素繊維含有塗膜層を形成した後、さらにその上部にウェットオンウェットにて少なくとも１層の上塗り塗膜層を形成した後、乾燥・焼付けを行うことにより形成されたことを特徴とする請求項１に記載の複合コーティング皮膜。
【請求項３】
炭素繊維含有塗膜層を形成する工程とさらにその上部にウェットオンウェットにて上塗り塗膜層を形成する工程とを複数回繰り返した後、乾燥・焼付けを行うことにより、実質的に２層以上の炭素繊維含有層を有することを特徴とする請求項１に記載の複合コーティング皮膜。
【請求項４】
炭素繊維を含有する複合コーティング皮膜であって、基材上に炭素繊維分散液をコーティングして少なくとも１層の炭素繊維含有塗膜層を形成した後、その上部にウェットオンウェットにて少なくとも１層の上塗り塗膜層を形成した後、乾燥・焼付けを行うことにより形成されたことを特徴とする複合コーティング皮膜。
【請求項５】
炭素繊維含有塗膜層を形成する工程とさらにその上部にウェットオンウェットにて上塗り塗膜層を形成する工程とを複数回繰り返した後、乾燥・焼付けを行うことにより、実質的に２層以上の炭素繊維含有層を有することを特徴とする請求項４に記載の複合コーティング皮膜。
【請求項６】
炭素繊維が平均直径１５〜１００ｎｍのカーボンナノチューブであることを特徴とする請求項１〜５のいずれかに記載の複合コーティング皮膜。
【請求項７】
複合コーティング皮膜における炭素繊維配合量が、皮膜全体の０．０１〜２０質量部であることを特徴とする請求項１〜６のいずれかに記載の複合コーティング皮膜。
【請求項８】
複合コーティング皮膜が、含フッ素樹脂系のものである請求項１〜７のいずれかに記載の複合コーティング皮膜。
【請求項９】
複合コーティング皮膜の体積抵抗率が１０３〜１０12Ω・cmであること特徴とする請求項１〜８のいずれかに記載の複合コーティング皮膜。
【請求項１０】
基材上にコーティングされた少なくとも１層の下塗り塗膜層に対し、ウェットオンウェットにて炭素繊維分散液をコーティングして少なくとも１層の炭素繊維含有中間塗膜層を形成した後、乾燥・焼付けを行うことを特徴とする複合コーティング皮膜の形成方法。
【請求項１１】
炭素繊維含有中間塗膜層を形成した後、さらにその上部にウェットオンウェットにて少なくとも１層の上塗り塗膜層を形成した後、乾燥・焼付けを行うことを特徴とする請求項１０に記載の複合コーティング皮膜の形成方法。
【請求項１２】
炭素繊維含有中間塗膜層を形成する工程とさらにその上部にウェットオンウェットにて上塗り塗膜層を形成する工程とを複数回繰り返した後、乾燥・焼付けを行うことにより、実質的に２層以上の炭素繊維含有層を形成することを特徴とする請求項１１に記載の複合コーティング皮膜の形成方法。
【請求項１３】
基材上に炭素繊維分散液をコーティングして少なくとも１層の炭素繊維含有塗膜層を形成した後、その上部にウェットオンウェットにて少なくとも１層の上塗り塗膜層を形成した後、乾燥・焼付けを行うことを特徴とする複合コーティング皮膜の形成方法。
【請求項１４】
炭素繊維含有塗膜層を形成する工程とさらにその上部にウェットオンウェットにて上塗り塗膜層を形成する工程とを複数回繰り返した後、乾燥・焼付けを行うことにより、実質的に２層以上の炭素繊維含有層を有することを特徴とする請求項１３に記載の複合コーティング皮膜の形成方法。
【発明の詳細な説明】
【技術分野】
【０００１】
本発明は、複合コーティング皮膜およびその製造方法に関するものである。詳しく述べると、本発明は、カーボンナノチューブに代表される微細炭素繊維を安定かつ均一に保持してなる複合コーティング皮膜およびその製造方法に関する。
【背景技術】
【０００２】
従来、各種製品表面に、良好な熱伝導性、導電性、耐摩耗性、防汚性等の機能を付与する上で、塗膜等のコーティング層を形成することが行われている。
【０００３】
例えば、加熱調理器具、電磁波調理器具等の家庭用品の分野においては、例えば、ポリテトラフルオロエチレン、四フッ化エチレン・六フッ化プロピレン共重合体等の含フッ素系樹脂コーティングにより、耐熱性の防汚コーティング層を形成することが広く行われている。また、テレビ、パーソナルコンピュータ、デジタルカメラ、携帯音楽プレーヤー、携帯電話等の電化製品においては、導電性ないし制電性を有する薄肉の部品等を得る上で、基板上に対し導電性ないし制電性のコーティング層を形成することが望まれている。さらに、例えば、自動車製造業、その他の各種製品製造業において、その製品表面には、一般に塗装が施されているが、このような製品表面の塗装においても、美的外観を付与することに留まらず、各種機能性を付与することが所望されている。
【０００４】
従来、耐熱性および防汚性の皮膜としては、例えば、ポリテトラフルオロエチレンに代表される含フッ素樹脂コーティングが広く用いられている。しかしながら、このような含フッ素樹脂コーティングは強度的に十分なものとはならず、また熱伝導性の面でも改良の余地のあるものであり、その改善のために種々の検討が行われている。また、導電性ないし制電性皮膜としては、熱可塑性樹脂、熱可塑性エラストマー等の皮膜形成成分に、導電性の高いフィラー等を配合したものが知られている。導電性フィラーとしては、金属繊維及び金属粉末、カーボンブラック、炭素繊維などが一般に用いられているが、金属繊維及び金属粉末を導電性フィラーとして用いた場合、耐食性に劣り、また機械的強度が得にくいという欠点がある。一方、炭素繊維を導電性フィラーとして使用する場合、一般の補強用炭素繊維では、所望の強度、弾性率はある程度の量を配合することにより達成することができるが、導電性に関しては十分なものとはならず、所期の導電性を得ようとすると高充填を必要とするため、元の樹脂本来の物性を低下させてしまう。
【０００５】
近年、カーボンナノチューブ（以下、「ＣＮＴ」とも記する。）に代表されるカーボンナノ構造体などの微細炭素繊維が開発されており、これを熱可塑性エラストマー等の皮膜形成成分中に配合しようとする試みも行われている（例えば、特許文献１参照。）
カーボンナノ構造体を構成するグラファイト層は、通常では規則正しい六員環配列構造を有し、その特異な電気的性質とともに、化学的、機械的および熱的に安定した性質を持つ物質である。従って、皮膜形成成分中に、このような微細炭素繊維を均一かつ安定に分散配合することにより、前記したような物性を生かすことができれば、コーティング皮膜の熱伝導性、機械的強度の向上が望め、同時に導電性ないし制電性等の改善も可能となる。
【０００６】
しかしながら、このようなＣＮＴ等のカーボンナノ構造体は、非常に微細であり、隣接するカーボンナノ構造体間のファンデルワールス力による凝集が生じやすい。また、一方で、カーボンナノ構造体は、極めて軽量のものであり、かつこのようにある程度凝集が生じたとしても非常に嵩高のものであり、このようなカーボンナノ構造体を、ある程度分散性良くコーティング組成物中に配合することは非常に困難であった。特に、カーボンナノ構造体を配合しようとするコーティング組成物は多種にわたるものであるが、このような多種多様なコーティング組成物のいずれに対しても、安定にカーボンナノ構造体を配合することは、困難を極めるものであった。
【特許文献１】米国特許第５０９８７７１号明細書
【発明の開示】
【発明が解決しようとする課題】
【０００７】
従って、本発明は、カーボンナノチューブに代表される微細炭素繊維を特定面内において均一に分散させてなる複合皮膜およびその製造方法を提供することを課題とする。
【課題を解決するための手段】
【０００８】
上記課題を解決するために、本発明者らは鋭意検討の結果、炭素繊維を含有させるコーティング皮膜としては、そのコーティング皮膜全体に均一に炭素繊維が分布されていることが、必ずしも要求されるものではなく、ある所定の深さにおける面内、例えば、最表面部近傍、中間的深さ面、あるいは基材との接触界面等、において均一に炭素繊維が分布されていれば十分であるとの知見から、炭素繊維を分散配合することが困難なコーティング組成物に炭素繊維を配合することなく、別途、炭素繊維の分散液を準備し、コーティング皮膜を前記コーティング組成物による層と炭素繊維分散液による層との複数の層からなるコーティング皮膜とし、複合される各層と炭素繊維含有層とを、いわゆるウェットオンウェットによって塗り重ね、乾燥・焼付けを行うことにより、当該面内において均一に炭素繊維が存在してなる複合皮膜を得ることができ、各種、導電性ないし制電性、熱伝導性、対磨耗性等の各種特性を改善させることができることを見出し、本発明に至ったものである。
【０００９】
すなわち、上記課題を解決する本発明は、炭素繊維を含有する複合コーティング皮膜であって、基材上にコーティングされた少なくとも１層の下塗り塗膜層に対し、ウェットオンウェットにて炭素繊維分散液をコーティングして少なくとも１層の炭素繊維含有塗膜層を形成した後、乾燥・焼付けを行うことにより形成されたことを特徴とする複合コーティング皮膜である。
【００１０】
本発明は、また、炭素繊維含有塗膜層を形成した後、さらにその上部にウェットオンウェットにて少なくとも１層の上塗り塗膜層を形成した後、乾燥・焼付けを行うことにより形成されたことを特徴とする複合コーティング皮膜を示すものである。
【００１１】
本発明は、また、炭素繊維含有塗膜層を形成する工程とさらにその上部にウェットオンウェットにて上塗り塗膜層を形成する工程とを複数回繰り返した後、乾燥・焼付けを行うことにより、実質的に２層以上の炭素繊維含有層を有することを特徴とする複合コーティング皮膜を示すものである。
【００１２】
本発明は、また、炭素繊維を含有する複合コーティング皮膜であって、基材上に炭素繊維分散液をコーティングして少なくとも１層の炭素繊維含有塗膜層を形成した後、その上部にウェットオンウェットにて少なくとも１層の上塗り塗膜層を形成した後、乾燥・焼付けを行うことにより形成されたことを特徴とする複合コーティング皮膜を示すものである。
【００１３】
本発明はまた、炭素繊維含有塗膜層を形成する工程とさらにその上部にウェットオンウェットにて上塗り塗膜層を形成する工程とを複数回繰り返した後、乾燥・焼付けを行うことにより、実質的に２層以上の炭素繊維含有層を有することを特徴とする複合コーティング皮膜を示すものである。
【００１４】
本発明はまた、炭素繊維が平均直径１５〜１００ｎｍのカーボンナノチューブであることを特徴とする複合コーティング皮膜を示すものである。
【００１５】
本発明はさらに、複合コーティング皮膜における炭素繊維配合量が、皮膜全体の０．０１〜２０質量部であることを特徴とする複合コーティング皮膜を示すものである。
【００１６】
本発明はさらに、複合コーティング皮膜が、含フッ素樹脂系のものである複合コーティング皮膜を示すものである。
【００１７】
本発明はさらに、複合コーティング皮膜の体積抵抗率が１０３〜１０１2Ω・cmであること特徴とする複合コーティング皮膜を示すものである。
【００１８】
上記課題はまた、基材上にコーティングされた少なくとも１層の下塗り塗膜層に対し、ウェットオンウェットにて炭素繊維分散液をコーティングして少なくとも１層の炭素繊維含有中間塗膜層を形成した後、乾燥・焼付けを行うことを特徴とする複合コーティング皮膜の形成方法により達成される。
【００１９】
本発明はまた、炭素繊維含有中間塗膜層を形成した後、さらにその上部にウェットオンウェットにて少なくとも１層の上塗り塗膜層を形成した後、乾燥・焼付けを行うことを特徴とする複合コーティング皮膜の形成方法を示すものである。
【００２０】
本発明はまた、炭素繊維含有中間塗膜層を形成する工程とさらにその上部にウェットオンウェットにて上塗り塗膜層を形成する工程とを複数回繰り返した後、乾燥・焼付けを行うことにより、実質的に２層以上の炭素繊維含有層を形成することを特徴とする請求項１１に記載の複合コーティング皮膜の形成方法を示すものである。
【００２１】
本発明はさらに、基材上に炭素繊維分散液をコーティングして少なくとも１層の炭素繊維含有塗膜層を形成した後、その上部にウェットオンウェットにて少なくとも１層の上塗り塗膜層を形成した後、乾燥・焼付けを行うことを特徴とする複合コーティング皮膜の形成方法を示すものである。
【００２２】
本発明はまた、炭素繊維含有塗膜層を形成する工程とさらにその上部にウェットオンウェットにて上塗り塗膜層を形成する工程とを複数回繰り返した後、乾燥・焼付けを行うことにより、実質的に２層以上の炭素繊維含有層を有することを特徴とする請求項１３に記載の複合コーティング皮膜の形成方法を示すものである。
【発明の効果】
【００２３】
本発明においては、上記したように炭素繊維を含有するコーティング皮膜を複合皮膜により形成し、複合される各層と炭素繊維含有層とを、いわゆるウェットオンウェットによって塗り重ね、乾燥・焼付けを行うことにより、当該面内において均一に炭素繊維が存在してなる複合皮膜を得ることができることから、耐熱性、機械的強度、熱伝導性、導電性ないし制電性等を向上させてなるコーティング皮膜を形成することができ、各種の用途において好適に用いられることができる。
【発明を実施するための最良の形態】
【００２４】
以下、本発明を好ましい実施形態に基づき詳細に説明する。
【００２５】
本発明に係る複合コーティング皮膜は、少なくとも１層の炭素繊維含有塗膜層と、他のコーティング層とをウェットオンウェットによる塗装によって複合させてなるものである。
その、複合コーティング皮膜における炭素繊維含有塗膜層の存在位置としては特に限定されるものではなく、得ようとする機能、用途等に応じて、最表面部、基材との接触界面、皮膜の中間層部と任意の位置とすることができ、また、炭素繊維含有塗膜層としても１層のみならず、多層とすることもできる。なお、多層とする場合、これらが直接積層されているもののみならず、それぞれの間に別のコーティング層が介在するような形態であっても良い。
【００２６】
例えば、図１に示すように、膜が２層以上からなり、その最表面部に炭素繊維含有塗膜層１を形成しようとする場合には、基材３上にコーティングされた少なくとも１層の下塗り塗膜層２に対し、ウェットオンウェットにて炭素繊維分散液をコーティングして少なくとも１層の炭素繊維含有塗膜層を形成した後、乾燥・焼付けを行うことにより形成することができる。
【００２７】
また、図２に示すように、複合皮膜が３層以上からなり、その中間層に炭素繊維含有塗膜層１を形成しようとする場合、上記において、炭素繊維含有塗膜層１を形成した後、さらにその上部にウェットオンウェットにて少なくとも１層の上塗り塗膜層４を形成した後、乾燥・焼付けを行うことにより形成することができる。
【００２８】
さらに、図３に示すように、複合皮膜が４層以上からなり、炭素繊維含有塗膜層が複合皮膜の中間層として他の層５を介在させて複数存在するものとして形成しようとする場合、上記において、炭素繊維含有塗膜層１を形成する工程とさらにその上部にウェットオンウェットにて上塗り塗膜層を形成する工程（これにより介在層５と上塗り塗膜層４を形成する）とを複数回繰り返した後、乾燥・焼付けを行うことにより形成することができる。
【００２９】
あるいはまた、図４に示すように、複合皮膜が２層以上からなり、その基材３との接触界面部に炭素繊維含有塗膜層１を形成しようとする場合には、基材３上に炭素繊維分散液をコーティングして少なくとも１層の炭素繊維含有塗膜層１を形成した後、その上部にウェットオンウェットにて少なくとも１層の上塗り塗膜層４を形成した後、乾燥・焼付けを行うことにより形成することができる。
【００３０】
さらに、図５に示すように、複合皮膜が４層以上からなり、炭素繊維含有塗膜層１が基材との接触界面部および複合皮膜の中間部に存在するものを形成しようとする場合には、基材３上に炭素繊維分散液をコーティングして少なくとも１層の炭素繊維含有塗膜層１を形成しその上部にウェットオンウェットにて上塗り塗膜層を形成する工程（これにより介在層５と上塗り塗膜層４を形成する）とを複数回繰り返した後、乾燥・焼付けを行うことにより形成することができる。
【００３１】
もちろん、本発明において複合コーティング皮膜の積層構成としては、上記のものに何ら限定されるものではなく、上記と同様に、炭素繊維含有塗膜層と他のコーティング層との積層をウェットオンウェットによって適宜繰り返すことにより、各種の積層構成とし得るものである。なお、炭素繊維含有塗膜層以外の他のコーティング層同士の積層に関しては、ドライオンウェットによって行うことも可能である。
【００３２】
このように本発明においては、炭素繊維含有塗膜層と他のコーティング層との積層をウェットオンウェットにて塗装することにより行うものであるが、このウェットオンウェットの積層条件としては、特に限定されるものではなく、先に塗布され膜状に展開された炭素繊維分散液あるいはその他のコーティング組成物における溶媒等の液状成分が完全に消失しない、すなわち、完全にゲル化し乾燥されていない状態で、次の層をコーティングするものであれば良く、先に塗布した後、ある程度の保持時間（セッティングタイム）、例えば、１〜２４０分程度、を置き、塗布された膜状展開層より溶媒等の液状成分をがある程度除去し、膜状展開層がある程度ゲル化した後、次の層をコーティングするものであっても、あるいは、このようなセッティングタイムをあまり取ることなく、膜状展開層の流動性がかなり高い状態で、次の層をコーティングするものであっても良い。使用するコーティング組成物ないし炭素繊維分散液の組成にもよるが、好ましくは、均一な炭素繊維含有塗膜層を形成するために、１０〜３０分程度のセッティングタイムを取ることが望ましい。
【００３３】
また、特に限定されるものではないが、前記炭素繊維分散液を膜状に展開して炭素繊維含有塗膜層を形成する場合において、１回のコーティングにおいて形成する炭素繊維含有塗膜層の膜厚としては、例えば、乾燥後において５〜２０μｍ程度となるようにすることが望ましい。すなわち、これよりも薄肉あるいは厚肉では、いずれも均一なコーティングを行うことが困難となるためである。従って、これ以上の厚肉の炭素繊維含有塗膜層を形成しようとする場合には、ウェットオンウェットにて複数回塗り重ねることによって所期の膜厚とすることが望ましい。
【００３４】
また、最終的な、乾燥・焼付け条件としては、使用するコーティング組成物ないし炭素繊維分散液の組成によって左右されるので、一概には規定できないが、例えば、６０〜４２０℃にて、乾燥ないし焼付けすることにより、複合皮膜を硬化させることが可能である。
【００３５】
このように、ウェットオンウェットにて形成された複合コーティング皮膜においては、そのいずれかの深さにおいて、面内に、炭素繊維が均一に分散されてなる層が形成され、しかも、当該炭素繊維は、その上下に存在する他のコーティング層に対しても、ある程度突き刺さったような状態で存在することとなる。このため、炭素繊維を配合することによる導電性ないし制電制、熱伝導性、機械的強度等が改善されるのみならず、積層された複数の層間接合強度が、上記したような炭素繊維による一種のアンカー効果によって高められ、層間剥離等の生じ難い安定した複合皮膜とすることができる。特に限定されるわけではないが、例えば、体積抵抗率が１０３〜１０１2Ω・cmである複合コーティング皮膜を形成することができる。
【００３６】
なお、特に限定されるものではないが、例えば、含フッ素樹脂系のコーティング層と炭素繊維含有塗膜層とを組み合わせて、複合コーティング皮膜を形成した場合、含フッ素樹脂コーティング本来の耐熱性、防汚性、撥水性等の特性に加えて、機械的強度、熱伝導性等にも優れたコーティングとすることができる。
【００３７】
次に、本発明に係る複合コーティング皮膜を得る上で、用いられる各原料について説明する。
【００３８】
炭素繊維
本発明において用いられる炭素繊維としては、特に限定されるものではないが、カーボンナノ構造体を用いることが望ましい。
【００３９】
カーボンナノ構造体は、主として、炭素の六員環配列構造を有する構造体であって、この構造体の三次元のディメンションのうち少なくとも１つの寸法がナノメートルの領域にある、たとえば、数〜数１００ｎｍ程度のオーダーを有する、ものが代表的なものである。
【００４０】
この炭素の六員環配列構造としては、代表的には、シート状のグラファイト（グラフェンシート）を例示することができ、さらには、たとえば、炭素の六員環に五員環もしくは七員環が組み合わされた構造等をも含むことができる。
【００４１】
より具体的には、例えば、一枚のグラフェンシートが筒状に丸まってできる直径数ｎｍ程度の単層カーボンナノチューブや、筒状のグラフェンシートが軸直角方向に積層した多層カーボンナノチューブ、単層カーボンナノチューブの端部が円錐状で閉じたカーボンナノホーンなどが例示される。さらに、このカーボンナノホーンが直径１００ｎｍ程度の球状の集合体となったカーボンナノホーン集合体、炭素の六員環配列構造を有するカーボンオニオン等や、炭素の六員環配列構造中に五員環が導入されたフラーレンやナノカプセル等も包含される。これらの微細炭素繊維は、上記したような種類の単独体とすることも、あるいは、２種以上の混合体とすることも可能である。また、本発明においては、このような微細炭素繊維を粉砕処理したものも用いることができる。このうち、特に、平均直径１５〜１００ｎｍのカーボンナノチューブを用いることが望ましい。
【００４２】
これら、カーボンナノチューブの製造方法としては、触媒金属超微粒子を触媒として炭化水素等の有機化合物をＣＶＤ法で化学分解させ、生成炉内の微細炭素繊維核、中間生成物及び生成物である繊維の滞留時間を短くして繊維（以下、中間体又は第１の中間体という）を得た上で、高温熱処理することが、好ましいカーボンナノチューブを製造する好適な方法である。
【００４３】
これらのカーボンナノチューブを得るため、具体的には、触媒の遷移金属または遷移金属化合物および硫黄または硫黄化合物の混合物と、原料炭化水素を雰囲気ガスとともに３００℃以上に加熱してガス化して生成炉に入れ、８００〜１３００℃、好ましくは１０００〜１３００℃の範囲の一定温度で加熱して触媒金属の微粒子生成の改善と炭化水素の分解により微細炭素繊維を合成する。生成した炭素繊維（中間体又は第１の中間体）は、未反応原料、非繊維状炭化物、タール分および触媒金属を含んでいる。
【００４４】
次に、中間体（第１の中間体）を圧縮成形することなく、粉体のままで１段または２段で高温熱処理する。１段で行う場合は、中間体を雰囲気ガスとともに熱処理炉に送り、まず８００〜１２００℃の範囲の温度（好ましくは一定温度）に加熱して未反応原料やタール分などの揮発分を気化して除き、その後２４００〜３０００℃の範囲の温度（好ましくは一定温度）で繊維の多層構造の形成を改善すると同時に繊維に含まれる触媒金属を蒸発させて除去し、精製されたカーボンナノチューブを得る。
【００４５】
高温熱処理を２段で行う場合は、第１の中間体を雰囲気ガスとともに８００〜１２００℃の範囲の温度（好ましくは一定温度）に加熱保持された第１の熱処理炉に送り、未反応原料やタール分などの揮発分を気化して除いたカーボンナノチューブ（以下、第２の中間体という。）を得る。次に、第２の中間体を第２の２４００〜３０００℃の範囲の温度（好ましくは一定温度）に加熱保持された第２の熱処理炉に雰囲気ガスとともに送り、繊維の多層構造の形成を改善すると同時に触媒金属を蒸発させて除去し、精製カーボンナノチューブとする。第２の熱処理炉における第２の中間体の加熱時間が、５〜２５分、前記第２の加熱炉において、前記第２の中間体の嵩密度が５〜２０ｋｇ／ｍ３未満、好ましくは５ｋｇ／ｍ３以上、１５ｋｇ／ｍ３未満となるように調整することが望ましい。中間体の嵩密度が５ｋｇ／ｍ３未満であると、粉体の流動性が悪く熱処理効率が低下するためであり、中間体の嵩密度が２０ｋｇ／ｍ３以上であると熱処理効率は良いが、混合時の分散性が悪いためである。
【００４６】
また、生成炉は、縦型、高温熱処理炉は縦型でも横型でもよいが、中間体を降下させることができる縦型が望ましい。
【００４７】
以上の製法において、原料有機化合物としては、ベンゼン、トルエン、キシレンなどの炭化水素、一酸化炭素（ＣＯ）、エタノール等のアルコール類などが使用できる。雰囲気ガスには、アルゴン、ヘリオム、キセノン等の不活性ガスや水素を用いることができる。
【００４８】
また、触媒としては、鉄、コバルト、モリブデンなどの遷移金属あるいはフェロセン、酢酸金属塩などの遷移金属化合物と硫黄あるいはチオフェン、硫化鉄などの硫黄化合物の混合物を使用する。
【００４９】
以上の製法によれば、筒状のグラフェンシートが軸直角方向に積層した構造の繊維状物質において、筒を構成するシートが多角形の軸直交断面を有し、該断面の最大径が１５〜１００ｎｍであり、アスペクト比が１０５以下で、ラマン分光分析で５１４ｎｍにて測定されるＩＤ／ＩＧが０．１以下であるカーボンナノチューブを得ることができる。
【００５０】
このカーボンナノチューブによれば、ラマン分光分析にて検出されるＤバンドが小さくグラフェンシート内の欠陥が少ない微細炭素繊維を得ることができ、また、炭素繊維の軸直交断面が多角形状となり、積層方向および炭素繊維を構成するグラフェンシートの面方向の両方において緻密で欠陥の少ないものとなるため、曲げ剛性（ＥＩ）が向上し、結果、凝集し難く、コーティング組成物に配合する用途において、好ましいカーボンナノチューブを得ることができる。
【００５１】
なお、本発明に用いられる炭素繊維として更に好ましいカーボンナノチューブとしては、外径１５〜１００ｎｍの炭素繊維から構成される炭素繊維構造体であって、前記炭素繊維構造体は、前記炭素繊維が複数延出する態様で、当該炭素繊維を互いに結合する粒状部を有しており、かつ当該粒状部は前記炭素繊維の成長過程において形成されてなるものが挙げられる。
【００５２】
この炭素繊維構造体を得るにおいては、上記した製法に加え、炭素源として、分解温度の異なる少なくとも２つ以上の炭素化合物を用いることが望まれる。なお、ここで述べる「少なくとも２つ以上の炭素化合物」とは、必ずしも原料有機化合物として2種以上のものを使用するというものではなく、原料有機化合物としては1種のものを使用した場合であっても、繊維構造体の合成反応過程において、例えば、トルエンやキシレンの水素脱アルキル化（hydrodealkylation）などのような反応を生じて、その後の熱分解反応系においては分解温度の異なる2つ以上の炭素化合物となっているような態様も含むものである。
【００５３】
原料となる炭化水素の熱分解反応は、主として触媒粒子ないしこれを核として成長した粒状体表面において生じ、分解によって生じた炭素の再結晶化が当該触媒粒子ないし粒状体より一定方向に進むことで、繊維状に成長する。しかしながら、上記した炭素繊維構造体を得る上においては、このような熱分解速度と成長速度とのバランスを意図的に変化させる、例えば上記したように炭素源として分解温度の異なる少なくとも２つ以上の炭素化合物を用いることで、一次元的方向にのみ炭素物質を成長させることなく、粒状体を中心として三次元的に炭素物質を成長させる。もちろん、このような三次元的な炭素繊維の成長は、熱分解速度と成長速度とのバランスにのみ依存するものではなく、触媒粒子の結晶面選択性、反応炉内における滞留時間、炉内温度分布等によっても影響を受け、また、前記熱分解反応と成長速度とのバランスは、上記したような炭素源の種類のみならず、反応温度およびガス温度等によっても影響受けるが、概して、上記したような熱分解速度よりも成長速度の方が速いと、炭素物質は繊維状に成長し、一方、成長速度よりも熱分解速度の方が速いと、炭素物質は触媒粒子の周面方向に成長する。従って、熱分解速度と成長速度とのバランスを意図的に変化させることで、上記したような炭素物質の成長方向を一定方向とすることなく、制御下に多方向として、三次元構造を形成することができるものである。なお、生成する中間体において、繊維相互が粒状体により結合された前記したような三次元構造を容易に形成する上では、触媒等の組成、反応炉内における滞留時間、反応温度、およびガス温度等を最適化することが望ましい。
【００５４】
さらに、特に限定されるわけではないが、この粒状部の粒径は、前記微細炭素繊維の外径よりも大きいことが望ましい。このように炭素繊維相互の結合点である粒状部の粒径が十分に大きなものであると、当該粒状部より延出する炭素繊維に対して高い結合力がもたらされ、樹脂等のマトリックス中に当該炭素繊維構造体を配した場合に、ある程度のせん弾力を加えた場合であっても、３次元的な構造を保持したままマトリックス中に分散させることができる。なお、本明細書でいう「粒状部の粒径」とは、炭素繊維相互の結合点である粒状部を１つの粒子とみなして測定した値である。
【００５５】
炭素繊維分散液
上記したような炭素繊維を含有してなる炭素繊維分散液としては、炭素繊維が比較的安定に分散され得、かつ、当該分散液を膜状展開した際に、炭素繊維を塗布面上に分散した状態である程度保持できるものであれば、特に限定されるものではないが、例えば、分散媒と、炭素繊維に対する分散剤、および必要に応じて各種樹脂等の結着成分を含むものとすることができる。
【００５６】
使用される分散媒ないし溶媒としては、特に限定されるものではないが、その上下に形成されるコーティング層を形成するコーティング組成物において用いられる溶媒と同種ないし、少なくとも当該コーティング組成物に対し良好な濡れ性あるいは相溶性を有するものであることが望ましく、使用されるコーティング組成物によっても左右されるが、例えば、溶剤系塗料ないしインク用に通常使用されている大豆油、トルエン、キシレン、シンナー、ブチルアセテート、メチルアセテート、メチルイソブチルケトン、メチルセロソルブ、エチルセロソルブ、プロピルセロソルブ、ブチルセロソルブ、プロピレングリコールモノメチルエーテル等のグリコールエーテル系溶剤、酢酸エチル、酢酸ブチル、酢酸メトキシブチル、酢酸セロソルブ、酢酸アミル、酢酸ノルマルプロピル、酢酸イソプロピル、乳酸メチル、乳酸エチル、乳酸ブチル等のエステル系溶剤、ヘキサン、ヘプタン、オクタン等の脂肪族炭化水素系溶剤、シクロヘキサン等の脂環族炭化水素系溶剤、ミネラルスピリット、ソルベントナフサ等の石油系溶剤、アセトン、メチルエチルケトン等のケトン系溶剤、メチルアルコール、エチルアルコール、プロピルアルコール、ブチルアルコール等のアルコール系溶剤、脂肪族炭化水素、塩化メチレン、トリクロロエチレン、パークロロエチレン、ＨＣＦＣ−１４１Ｂ，ＨＣＦＣ−２２５、ブロモプロパン、クロロホルム等のハロ化合物系溶剤、Ｎ−メチルピロリドン（ＮＭＰ）、テトラヒドロフラン（ＴＨＦ）、ジメチルホルムアミド（ＤＭＦ）、ニ塩基酸エステル（ＤＢＥ），３−エトキシプロピオン酸エチル（ＥＥＰ）、ＤＭＣ（ジメチルカーボネート）、ジメチルスルホキシド（ＤＭＳＯ）等の極性溶媒、あまに油、きり油、オイチシカ油、サフラワー油等の乾性油を加工したボイル油等の油脂系溶剤、その他、スチレンモノマー、アクリル酸エステルモノマー等の各種モノマー、フタル酸ジオクチル（ＤＯＰ）、フタル酸ジイソノニル（ＤＩＮＰ）、フタル酸ジブチル（ＤＢＰ）等の各種可塑化剤およびこれらの任意の混合物等、あるいは、水系塗料ないしインク用に通常使用されている、水、あるいは、水と、エチルアルコール、プロピルアルコール、ブチルアルコール等のアルコール系溶剤、メチルセロソルブ、エチルセロソルブ、プロピルセロソルブ、ブチルセロソルブ、ジエチレングリコールモノメチルエーテル、トリエチレングリコールモノメチルエーテル、プロピレングリコールモノメチルエーテル３−メトキシ−３−メチル−１−ブタノール等のグリコールエーテル系溶剤、ジエチレングリコール、トリエチレングリコール、ポリエチレングリコール、ジプロピレングリコール、トリプロピレングリコール、ポリプロピレングリコール等のオキシエチレン又はオキシプロピレン付加重合体、エチレングリコール、プロピレングリコール、１，２，６−ヘキサントリオール等のアルキレングリコール、グリセリン、２−ピロリドン等の水溶性有機溶剤との混合物などを使用することができるが、これらに何ら限定されるものではない。なお、組み合わせて使用されるコーティング組成物の種類にもよるが、このうち、エステル系、エーテル系、グリコール系、オキシエチレン又はオキシプロピレン付加重合体系、グリコールエーテル系等の溶媒が望ましく、特に、ジエチレングリコールモノメチルエーテルアセテートが望ましい。
【００５７】
また、分散剤としては、コーティング組成物中に含まれる固形成分および液状成分に応じて各種のものを用いることができるが、代表的には、陰イオン性界面活性剤、陽イオン性界面活性剤、両性界面活性剤、非イオン性界面活性剤などの各種界面活性剤を挙げることができる。このような界面活性剤としても、組み合わせて使用されるコーティング組成物に応じて、最も適したものが選択される。なお、特に限定されるものではないが、炭素繊維に対する分散安定性および各種コーティング組成に対する分散性付与という観点から見れば、例えば、エステルアミド型ジアルキルアミン塩等を用いることが望ましい。
【００５８】
また、結着成分としても、組み合わせて使用されるコーティング組成物に含まれる固形成分と同種のものであることが望ましいが、これらに限定されるわけではなく、例えば、酸化でんぷん、リン酸エステル化でんぷん等の多糖類、並びにゼラチン、カゼイン、にかわ、及びコラーゲン等のタンパク質等の天然高分子物質、アルギン酸プロピレングリコールエステル、ビスコース、メチルセルロース、エチルセルロース、メチルエチルセルロース、ヒドロキシエチルセルロース、カルボキシメチルセルロース、ヒドロキシプロピルセルロース、ヒドロキシプロピルメチルセルロース、ヒドロキシプロピルエチルセルロース、カルボキシメチルヒドロキシエチルセルロース、及びヒドロキシプロピルメチルセルロースフタレート等の繊維素誘導体等の半合成品、ポリビニルアルコール、部分アセタール化ポリビニルアルコール、アリル変性ポリビニルアルコール、ポリビニルメチルエーテル、ポリビニルエチルエーテル、及びポリビニルイソブチルエーテル等の変性ポリビニルアルコール、ポリ（メタ）アクリル酸エステル、ポリ（メタ）アクリル酸エステル部分けん化物、及びポリ（メタ）アクリルアマイド等のポリ（メタ）アクリル酸誘導体、ポリエチレングリコール、ポリエチレンオキサイド、ポリビニルピロリドン、及びビニルピロリドン酢酸ビニル共重合体の親水性高分子や、ポリ酢酸ビニル、ポリウレタン、スチレンブタジエン共重合体、カルボキシ変性スチレンブタジエン共重合体、アクリロニトリルブタジエン共重合体、アクリル酸メチルブタジエン共重合体、及びエチレン酢酸ビニル共重合体等のラテックス類等、メラミンホルムアルデヒド初期縮合物、尿素ホルマリン初期縮合物、熱可塑性エラストマー、シリコーン系エラストマーおよびシリコーン系ゴム等の合成樹脂等を適宜用いることが可能であり、これらは単独であるいは複数種組み合わせて用いることができる。
【００５９】
また、炭素繊維分散液に配合される炭素繊維の割合としては、炭素繊維が当該炭素繊維分散液において、良好な分散性を発揮しかつコーティング可能な粘度となるものであれば、特に限定されるものではないが、分散媒１００容量部に対して、炭素繊維０．１〜２０質量部を添加分散するものであることが望ましく、また、最終的に炭素繊維はコーティング組成物全体の０．０１〜２０質量％配合されるものであることが望ましい。
他のコーティング組成物
本発明に係る複合コーティング皮膜において、炭素繊維含有層以外を形成するコーティング組成物としては、特に限定されるものではなく、当該コーティング皮膜に本来要求される強度、耐熱性等の各種物性並びに基材に対する被着性等に応じて、適宜選択され得るものであり、公知の各種のものを用いることができる。もちろん、複数のコーティング層を炭素繊維含有層に前後して形成する場合、これらの各コーティング層を形成するコーティング組成物としては、同一のものを用いることも、他種を組み合わせて用いることもできる。例えば、公知の各種塗料、インキ、接着剤等の各種組成物の形態であってもよく、一般に複合皮膜を形成するために用いられる、下塗りないしプライマー層用組成物、中間層用組成物、上塗りないしトップコート組成物等の適当な組み合わせをそのまま応用することも可能である。
【００６０】
コーティング組成物中に含まれる固形成分としては、各種樹脂または、そのオリゴマーないしプレポリマー等を挙げることができ、具体的には例えば、溶剤系塗料用や油性印刷インクに通常使用されているアクリル樹脂、アルキッド樹脂、ポリエステル樹脂、ポリウレタン樹脂、エポキシ樹脂、フェノール樹脂、メラミン樹脂、アミノ樹脂、塩化ビニル樹脂、シリコーン樹脂、含フッ素系樹脂、ガムロジン、ライムロジン等のロジン系樹脂、マレイン酸樹脂、ポリアミド樹脂、ニトロセルロース、エチレン−酢酸ビニル共重合樹脂、ロジン変性フェノール樹脂、ロジン変性マレイン酸樹脂等のロジン変性樹脂、石油樹脂等や、水系塗料用や水性インクに通常使用されている、水溶性アクリル樹脂、水溶性スチレン−マレイン酸樹脂、水溶性アルキッド樹脂、水溶性メラミン樹脂、水溶性ウレタンエマルジョン樹脂、水溶性エポキシ樹脂、水溶性ポリエステル樹脂等を用いることができるが、これらに限定されるものではない。
【００６１】
また、固形成分としては、ポリシラン系ポリマー、あるいは、シリカ、アルミナ、チタニア、ジルコニア、ＣａＣＯ３、ＭｇＣＯ３、Ｆｅ３Ｏ４などを主成分とするアルコキシ金属塩系や水性金属塩系などのセラミックコーティング剤、その他、水ガラスなどの無機系のものを用いることも可能である。
【００６２】
さらに、コーティング組成物中には、固形成分として、必要に応じて、着色剤が配合されていてもよい。着色剤としては、無機および有機の各種各色の顔料ないし染料を単独であるいは複数種組合せて用いることができるが、このうち特に、無機顔料が好ましい。白色顔料としては、例えば、酸化チタン、酸化亜鉛（亜鉛華）、炭酸カルシウム、アンチモン白、硫化亜鉛などが、体質顔料としては、例えば、バライト粉、炭酸バリウム、クレー、シリカ、ホワイトカーボン、タルク、アルミナホワイトなどが、また黒色顔料としては、例えば、カーボンブラック、酸化銅、二酸化マンガン、アニリンブラックなどが例示でき、さらに有彩色のものとして、黄色顔料としては、黄鉛、亜鉛黄、カドミウムイエロー、黄色酸化鉄、ミネラルファストイエロー、ニッケルチタンイエロー、キノリンイエローレーキ、パーマネントイエローＮＣＧ、ネーブルスイエロー、ナフトールイエローＳ、バンザーイエローＧ、ベンジジンイエローＧなどが、橙色顔料としては、赤色黄鉛、モリブデンオレンジ、パーマネントオレンジＧＴＲ、ピラゾロンオレンジ、バルカンオレンジ、ベンジジンオレンジＧなどが、赤色顔料としては、ベンガラ、カドミウムレッド、鉛丹、パーマネントレッド、リソールレッド、ピラゾロンレッド、ブリリアントカーミン６Ｂ、ローダミンレーキＢ、アリザリンレーキなどが、紫色顔料としては、マンガン紫、ファストバイオレッド、メチルバイオレットレーキなどが、青色顔料としては、紺青、コバルトブルー、アルカリブルーレーキ、ビクトリアブルーレーキ、フタロシアニンブルー、無金属フタロシアニンブルー、ファーストスカイブルーなどが、緑色顔料としてはクロムグリーン、酸化クロム、ピグメントグリーンＢ、マイカライトグリーンレーキ、ファイナルイエローグリーンＧなどが例示できる。また染料としてはニグロシン、メリレンブルー、ローズベンガル、キノリンイエロー、ウルトラマリンブルーなどが例示できる。もちろん使用可能な着色剤としては、これら例示したものに何ら限定されるものではない。
【００６３】
これらは、得ようとする所期の色調に応じて、任意に、単独であるいは複数組み合わせて用いることができる。
【００６４】
一方、コーティング組成物に含まれる液状成分としては、使用される固形成分に応じて、溶剤系塗料ないしインク用に通常使用されている大豆油、トルエン、キシレン、シンナー、ブチルアセテート、メチルアセテート、メチルイソブチルケトン、メチルセロソルブ、エチルセロソルブ、プロピルセロソルブ、ブチルセロソルブ、プロピレングリコールモノメチルエーテル等のグリコールエーテル系溶剤、酢酸エチル、酢酸ブチル、酢酸メトキシブチル、酢酸セロソルブ、酢酸アミル、酢酸ノルマルプロピル、酢酸イソプロピル、乳酸メチル、乳酸エチル、乳酸ブチル等のエステル系溶剤、ヘキサン、ヘプタン、オクタン等の脂肪族炭化水素系溶剤、シクロヘキサン等の脂環族炭化水素系溶剤、ミネラルスピリット、ソルベントナフサ等の石油系溶剤、アセトン、メチルエチルケトン等のケトン系溶剤、メチルアルコール、エチルアルコール、プロピルアルコール、ブチルアルコール等のアルコール系溶剤、脂肪族炭化水素、塩化メチレン、トリクロロエチレン、パークロロエチレン、ＨＣＦＣ−１４１Ｂ，ＨＣＦＣ−２２５、ブロモプロパン、クロロホルム等のハロ化合物系溶剤、Ｎ−メチルピロリドン（ＮＭＰ）、テトラヒドロフラン（ＴＨＦ）、ジメチルホルムアミド（ＤＭＦ）、ニ塩基酸エステル（ＤＢＥ），３−エトキシプロピオン酸エチル（ＥＥＰ）、ＤＭＣ（ジメチルカーボネート）、ジメチルスルホキシド（ＤＭＳＯ）等の極性溶媒、あまに油、きり油、オイチシカ油、サフラワー油等の乾性油を加工したボイル油等の油脂系溶剤、その他、スチレンモノマー、アクリル酸エステルモノマー等の各種モノマー、フタル酸ジオクチル（ＤＯＰ）、フタル酸ジイソノニル（ＤＩＮＰ）、フタル酸ジブチル（ＤＢＰ）等の各種可塑化剤およびこれらの任意の混合物等、あるいは、水系塗料ないしインク用に通常使用されている、水、あるいは、水と、エチルアルコール、プロピルアルコール、ブチルアルコール等のアルコール系溶剤、メチルセロソルブ、エチルセロソルブ、プロピルセロソルブ、ブチルセロソルブ、ジエチレングリコールモノメチルエーテル、トリエチレングリコールモノメチルエーテル、プロピレングリコールモノメチルエーテル３−メトキシ−３−メチル−１−ブタノール等のグリコールエーテル系溶剤、ジエチレングリコール、トリエチレングリコール、ポリエチレングリコール、ジプロピレングリコール、トリプロピレングリコール、ポリプロピレングリコール等のオキシエチレン又はオキシプロピレン付加重合体、エチレングリコール、プロピレングリコール、１，２，６−ヘキサントリオール等のアルキレングリコール、グリセリン、２−ピロリドン等の水溶性有機溶剤との混合物などを使用することができるが、これらに何ら限定されるものではない。
【００６５】
また、コーティング組成物中、特に水系のコーティング組成物中には、一般に固形成分を液状成分中に安定に分散させるための分散剤が配合されている。この分散剤としては、コーティング組成物中に含まれる固形成分および液状成分に応じて各種のものを用いることができるが、代表的には、陰イオン性界面活性剤、陽イオン性界面活性剤、両性界面活性剤、非イオン性界面活性剤などの各種界面活性剤を挙げることができる。
【００６６】
コーティング組成物中には、その他、消泡剤、着色剤、乾燥促進剤、界面活性剤、硬化促進剤、助剤界可塑剤、滑剤、酸化防止剤、紫外線吸収剤、各種安定剤等、従来、これらのコーティング組成物において、用いられている公知の各種のものを配合することができる。
【００６７】
なお、本発明においては、これら他のコーティング組成物として、例えば、既に調製されたものないし市販されているもの、すなわち、例えば、フェノール樹脂系塗料、アルキド樹脂系塗料エポキシ樹脂系塗料、アクリル樹脂系塗料、不飽和ポリエステル系塗料、ポリウレタン系塗料、シリコーン系塗料、含フッ素樹脂系塗料、合成樹脂エマルジョン系塗料等の各種塗料組成物、アクリル樹脂系インキ、合成樹脂エマルジョン系インキ等の各種インキ組成物、塗料エポキシ系接着剤、アクリル系接着剤、ウレタン系接着剤、フェノール系接着剤、ポリエステル系接着剤、塩化ビニル系接着剤、ユリア系接着剤、メラミン系接着剤、オレフィン系接着剤、酢酸ビニル系接着剤、ホットメルト系接着剤、シアノアクリレート系接着剤、ゴム系接着剤及びセルロース系接着剤等の各種接着剤組成物など、あるいは、各種無機コーティング剤等をそのまま用いることができる。
【００６８】
基板
本発明の複合コーティング皮膜を得るにおいて、用いられる基板としては、特に限定されるものではなく、得ようとする炭素分散皮膜の用途等に応じて、各種の材質および各種の形状のものとすることができる。その材質としては、例えば、各種樹脂、各種ゴムないしエラストマー、ガラス、各種金属、各種セラミックス、その他、紙、織布、編布、不織布、紐ないし糸等の各種繊維製品等のいずれのものを用いることができる。また、上記したような複合コーティング皮膜を形成するに先立ち、その皮膜付着性を向上させるために、公知の種々の前処理、例えば、プラズマ処理、スパッタリング処理、プライマー処理、親水化処理ないし疎水化処理等を施すことが可能である。
【実施例】
【００６９】
以下、本発明を実施例に基づき詳細に説明するが、本発明は以下の実施例に何ら限定されるものではない。
【００７０】
実施例１
アルミニウム製基板に対し、プライマー組成物（製品名：４６３−１１００、デュポン（株）製）を乾燥膜厚換算で１０μｍ厚となるようにコーティングし、次いで、カーボンナノチューブ（CNT)の２％分散液を、ウェットオンウェットにて、この上部に、乾燥膜厚換算で１５μｍ厚となるようにコーティングし、さらにポリテトラフルオロエチレン系コーティング組成物（製品名：ＥＭ−５４０ＣＬ、三井デュポンフロロケミカル（株）製を乾燥膜厚換算で２０μｍ厚となるようにコーティングした後、３８０℃にて１０分間乾燥・焼付けを行うことにより、複合コーティング皮膜を形成した。
【００７１】
なお、使用したCNT分散液は、CNT（ナノカーボンテクノロジーズ社製、平均直径６８ｎｍ、平均長さ８μｍ、嵩密度は０．００４ｇ／ｃｍ３）に、ジエチレングリコールモノブチルアセテートを６５容量％、水性ポリイソシアネートを３５容量％の割合で配合してなる溶液を撹拌しながら徐々に添加し、CNT濃度が１質量％となるように調製したものであった。
【００７２】
このようにして得られた複合コーティング皮膜の耐摩耗性を次の条件により測定した。
【００７３】
評価条件
リングオンデスク法ＪＩＳ  Ｋ７２１８に準拠
面圧０．１ＭＰａ、周速５０ｍ／分、相手材：ＳＵＳ３０４  Ｒａ０．８μｍ
測定時間３０分
得られた結果を表１に示す。
【００７４】
実施例２
アルミニウム製基板に対し、プライマー組成物（製品名：４６３−１１００、デュポン（株）製）を乾燥膜厚換算で１０μｍ厚となるようにコーティングし、１５０℃で１０分間乾燥させた後、ポリテトラフルオロエチレン系コーティング組成物（製品名：ＥＭ−５４０ＣＬ、三井デュポンフロロケミカル（株）製）を乾燥膜厚換算で２０μｍ厚となるようにコーティングした後、次いで、ウェットオンウェットにて、この上部に、カーボンナノチューブ（CNT)の２％分散液を、乾燥膜厚換算で１５μｍ厚となるようにコーティングした後、３８０℃にて１０分間乾燥・焼付けを行うことにより、複合コーティング皮膜を形成した。
【００７５】
なお、使用したCNT分散液は、CNT（ナノカーボンテクノロジーズ社製、平均直径６８ｎｍ、平均長さ８μｍ、嵩密度は０．００４ｇ／ｃｍ３）に、ジエチレングリコールモノブチルアセテートを６５容量％、水性ポリイソシアネートを３５容量％の割合で配合してなる溶液を撹拌しながら徐々に添加し、CNT濃度が１質量％となるように調製したものであった。
【００７６】
このようにして得られた複合コーティング皮膜の耐摩耗性を実施例１と同様にして測定した。得られた結果を表１に示す。
【００７７】
比較例１
比較のために、アルミニウム製基板に対し、プライマー組成物（製品名：４６３−１１００、デュポン（株）製）を乾燥膜厚換算で１０μｍ厚となるようにコーティングし、１５０℃で１０分間乾燥させた後、ポリテトラフルオロエチレン系コーティング組成物（製品名：ＥＭ−５４０ＣＬ、三井デュポンフロロケミカル（株）製）を乾燥膜厚換算で２０μｍ厚となるようにコーティングした後、３８０℃にて１０分間乾燥・焼付けを行うことによりフッ素系コーティング皮膜を形成した。
【００７８】
このようにして得られた複合コーティング皮膜の耐摩耗性を実施例１と同様にして測定した。得られた結果を表１に示す。
【００７９】
【表１】
2009172862.tif 000003
【図面の簡単な説明】
【００８０】
【図１】は、本発明に係る複合複合コーティング皮膜の一実施形態における積層構成を模式的に示す断面図である。
【図２】は、本発明に係る複合複合コーティング皮膜の別の実施形態における積層構成を模式的に示す断面図である。
【図３】は、本発明に係る複合複合コーティング皮膜のさらに別の実施形態における積層構成を模式的に示す断面図である。
【図４】は、本発明に係る複合複合コーティング皮膜のさらに別の実施形態における積層構成を模式的に示す断面図である。
【図５】は、本発明に係る複合複合コーティング皮膜のさらに別の実施形態における積層構成を模式的に示す断面図である。
【符号の説明】
【００８１】
１  炭素繊維含有塗膜層
２  下塗り塗膜層
３  基材
４  上塗り塗膜層
５  介在層
【図１】
2009172862.tif 000004
【図２】
2009172862.tif 000005
【図３】
2009172862.tif 000006
【図４】
2009172862.tif 000007
【図５】
2009172862.tif 000008